(57)【要約】【課題】  平滑性および耐磨耗性に優れたシートベルトウェビングの処理剤、および、その処理方法を提供する。【解決手段】    テトラヒドロフラン（ａ−１）とアルキレンオキサイド（ａ−２）とのランダム重合体からなるジオール成分（Ａ）とジカルボン酸（Ｂ）とモノカルボン酸（Ｃ）とからなるエステル（Ｉ）、並びに分子内に硫黄原子を含むアニオン性界面活性剤（ＩＩ）とを含有するシートベルトウェビング用耐磨耗性向上処理剤。【選択図】 なし【特許請求の範囲】
【請求項１】
テトラヒドロフラン（ａ１）とアルキレンオキサイド（ａ２）とのランダム重合体からなるジオール成分（Ａ）とジカルボン酸（Ｂ）とモノカルボン酸（Ｃ）を反応させて得られるエステル化合物（Ｉ）、並びに分子内に硫黄原子を含むアニオン性界面活性剤（ＩＩ）を必須成分として含有することを特徴とするシートベルトウェビング用処理剤。
【請求項２】
該アニオン性界面活性剤（ＩＩ）が、スルホン酸もしくはその塩（ＩＩａ）、または硫酸エステルもしくはその塩（ＩＩｂ）である請求項１記載の処理剤。
【請求項３】
テトラヒドロフラン（ａ１）とアルキレンオキサイド（ａ２）とのランダム重合体からなるジオール成分（Ａ）とジカルボン酸（Ｂ）とモノカルボン酸（Ｃ）を反応させて得られるエステル化合物（Ｉ）、並びに分子内に硫黄原子を含むアニオン性界面活性剤（ＩＩ）で、これらを同時に含有する同一の処理浴内で、シートベルトウェビングを処理することを特徴とするシートベルトウェビングの処理方法。
【請求項４】
該アニオン性界面活性剤（ＩＩ）が、スルホネート基またはサルフェート基を有するアニオン性界面活性剤である請求項３記載のシートベルトウェビングの処理方法。
【請求項５】
ウェビング重量に対する付着量が０．０１重量％〜８重量％である請求項３または４記載のシートベルトウェビングの処理方法。
【請求項６】
処理浴内の処理剤濃度が、有効０．０１〜１０重量％である請求項３〜５いずれか記載のシートベルトウェビングの処理方法。
【請求項７】
処理剤による処理後に、４０〜２２０℃で乾燥させる工程を有する請求項３〜６いずれか記載のシートベルトウェビングの処理方法。
【請求項８】
請求項３〜７いずれか記載の処理方法によって処理されたシートベルトウェビング。
【発明の詳細な説明】
【技術分野】
【０００１】
本発明は、シートベルトウェビングに処理する処理剤、及びその処理方法に関する。
さらに詳しくは、シートベルトウェビングの平滑性と耐磨耗性を向上させるための処理剤、及びその処理方法に関する。
【背景技術】
【０００２】
従来より、シートベルトに使用されるウェビングは、巻き取り装置の引き出しや格納を円滑にするためや、経年使用によってガイドや巻き取り装置との磨耗によりウェビングの平滑性が劣化し、巻き取り不良が発生することを防止するため、処理剤で処理されている。
これらの処理剤としては、ウレタンプレポリマーブロック化合物を主成分とする樹脂コート剤が知られている（例えば特許文献１）。
しかしながら、これらの処理剤では、処理後の樹脂が硬いため、平滑性が十分でない。また、経年使用によって処理剤が脱落するため、ウェビングが磨耗して巻き取り不良を発生し、経年での平滑性が不良となり、耐磨耗性が悪いという問題点を有する。
さらに、これらの処理剤による処理方法では、処理剤のウェビングへの均一な付着や浸透が考慮されておらず、均一な処理が満足に行われないため、上記の欠点がさらに顕著になる。
【特許文献１】特開昭６０−１７３１７４
【発明の開示】
【発明が解決しようとする課題】
【０００３】
そこで、平滑性および耐磨耗性に優れたシートベルトウェビングの処理剤、およびその処理方法を提供することを目的とする。
【課題を解決するための手段】
【０００４】
本発明者らは、上記の目的を達成するべく検討を行った結果、本発明に到達した。
すなわち、本発明は、テトラヒドロフラン（ａ１）とアルキレンオキサイド（ａ２）とのランダム重合体からなるジオール成分（Ａ）とジカルボン酸（Ｂ）とモノカルボン酸（Ｃ）とを反応させてなるエステル化合物（Ｉ）  、並びに分子内に硫黄原子を含むアニオン性界面活性剤（ＩＩ）を必須成分として含有することを特徴とするシートベルトウェビング用処理剤；並びにその処理方法である。
【発明の効果】
【０００５】
本発明の処理剤は、特定のエステル成分とアニオン界面活性剤を組み合わせることで、シートベルトウェビングに従来不十分であった平滑性、耐磨耗性、均一な付着性を付与でき、さらに所定の処理方法を施すことにより、優れた性能を有するシートベルトを得ることができる。
【発明を実施するための最良の形態】
【０００６】
本発明の処理剤は、エステル化合物（Ｉ）とアニオン性界面活性剤（ＩＩ）の両者を必須成分とし、さらに、このエステル化合物（Ｉ）はジオール成分（Ａ）とジカルボン酸（Ｂ）とモノカルボン酸（Ｃ）とから構成され、一方、アニオン性界面活性剤（ＩＩ）は分子内に硫黄原子を含む界面活性剤であることを特徴とする。
【０００７】
まず、エステル化合物（I）を構成する各々の成分について説明する。
エステル化合物（I）を構成するジオール成分（Ａ）は、テトラヒドロフラン（以下、
ＴＨＦと略す）（ａ１）とアルキレンオキサイド（ａ２）とのランダム共重合体からなる。
【０００８】
（Ａ）は、各々のランダム重合体であれば、特にその分子量、粘度等は限定されないが、ランダム重合体の分子量として、通常５００〜１００，０００、好ましくは６００〜５０，０００、さらに好ましくは８００〜１０，０００である。
なお、ここで言う分子量とは、ＧＰＣ（ゲルパーミエーションクロマトグラフィー）等で測定される数平均分子量のことであり、以下で単に分子量という時は、特に断らない限り数平均分子量のことを示す。
また、３０℃における粘度が、通常２０〜５０，０００ｃＰｓ、好ましくは４０〜２０，０００ｃＰｓ、さらに好ましくは５０〜１０，０００ｃＰｓである。
【０００９】
アルキレンオキサイド（以下、ＡＯと略す）（ａ２）としては、例えば炭素数２〜１０のアルキレンオキサイドがあげられ、エチレンオキサイド、プロピレンオキサイド、１，２−ブチレンオキサイド、１，３−ブチレンオキサイド、２，３−ブチレンオキサイド、スチレンオキサイド、１−デセニルオキサイド等があげられる。
（ａ２）は単独で用いても、２種以上を併用して用いても良い。
（ａ２）のうち好ましいものは、エチレンオキサイド（以下、ＥＯと略す）、プロピレンオキサイド（以下、ＰＯと略す）、およびスチレンオキサイド（以下、ＳＯと略す）であって、さらに好ましいのは、ＥＯおよび／またはＰＯであって、ＥＯ単独であることが最も好ましい。
【００１０】
（ａ１）と（ａ２）とのランダム重合体からなるジオール成分（Ａ）において、（ａ１）と（ａ２）の重合モル比は、特に限定されないが、（ａ１）／（ａ２）は、通常９〜０．１であり、好ましくは、４〜０．２であり、最も好ましくは、２．５〜０．４である。
（ａ１）と（ａ２）の重合モル比がこの範囲であると、平滑性、耐磨耗性に優れたエステル化合物（I）を得ることができる。
【００１１】
（ａ１）と（ａ２）とのランダム重合体からなるジオール成分（Ａ）を得る方法は、公知の方法が適用できる。
例えば、（ａ１）にフリーデルクラフト触媒（たとえば三フッ化ほう素、四塩化すず、五塩化アンチモン、および、これのエーテルとのコンプレックス等）を添加し、不活性ガス中で（ａ２）を圧入し反応させることにより製造することができる。
【００１２】
次に、エステル化合物（Ｉ）を構成する他の成分である、ジカルボン酸（Ｂ）について説明する。
ジカルボン酸（Ｂ）は、分子内に２個のカルボキシル基を有する二塩基酸であれば、特に限定されないが、例えば、以下のようなジカルボン酸があげられる。
（Ｂ１）直鎖脂肪族ジカルボン酸
（Ｂ１−１）炭素数２〜３０の飽和直鎖脂肪族ジカルボン酸
シュウ酸、マロン酸、コハク酸、グルタル酸、アジピン酸、ピメリン酸、スベリン酸、アゼライン酸、セバシン酸、デカンジカルボン酸、トリデカンジカルボン酸、ベンタデカンジカルボン酸等。
（Ｂ１−２）炭素数４〜３０の不飽和直鎖脂肪族ジカルボン酸
マレイン酸、フマール酸、イタコン酸等。
【００１３】
（Ｂ２）分岐脂肪族ジカルボン酸
（Ｂ２−１）炭素数４〜４０の飽和分岐脂肪族ジカルボン酸
３，３−ジメチルペンタン二酸等。
（Ｂ２−２）炭素数５〜４５の不飽和分岐脂肪族ジカルボン酸
３−（２−ペンテニル）ヘキサン二酸等。
【００１４】
（Ｂ３）炭素数８〜３０の芳香族ジカルボン酸
フタル酸、イソフタル酸、テレフタル酸、２，６−ナフタレンジカルボン酸、および、ビフェニルジカルボン酸（２，２’−、３，３’−および／または２，７−体）等。
（Ｂ４）炭素数４〜５０のその他のジカルボン酸
環状ジカルボン酸（１，４−シクロヘキサン二酸等）、硫黄原子を有するジカルボン酸（チオジプロピオン酸等）、水酸基を有するジカルボン酸（３−オキシアジピン酸等）、エーテル基を有するジカルボン酸（ジグリコール酸等）、その他の置換基を有するジカルボン酸（２−ブロモペンタン二酸、２，４−ジクロロペンタン二酸等）等。
【００１５】
これらのうち好ましいものは、直鎖または分岐脂肪族ジカルボン酸であり、さらに好ましいのは直鎖脂肪族ジカルボン酸（Ｂ１）であり、より好ましいのは炭素数２〜３０の飽和直鎖脂肪族ジカルボン酸であり、最も好ましいのはコハク酸、アジピン酸、セバシン酸である。
なお、（Ｂ）は、単独で用いても２種以上を併用しても良い。
【００１６】
さらに、（Ｉ）を構成するあと一つの成分である、モノカルボン酸（Ｃ）について説明する。
（Ｃ）は、分子内に１個のカルボキシル基を有するカルボン酸であれば特に限定されないが、例えば、以下のようなモノカルボン酸があげられる。
（Ｃ１）直鎖脂肪族モノカルボン酸
（Ｃ１−１）炭素数１〜３０の飽和直鎖脂肪族モノカルボン酸
ギ酸、酢酸、プロピオン酸、酪酸、吉草酸、カプロン酸、エナント酸、カプリル酸、ぺラルゴン酸、ラウリン酸、ミリスチン酸、ステアリン酸、ベヘニン酸等。
（Ｃ１−２）炭素数３〜３０の不飽和直鎖脂肪族モノカルボン酸
アクリル酸、メタクリル酸、パルミトオレイン酸、オレイン酸、リノール酸、リノレン酸、エルシン酸等。
【００１７】
（Ｃ２）分岐脂肪族モノカルボン酸
（Ｃ２−１）炭素数４〜４０の飽和分岐脂肪族モノカルボン酸
α−メチル酪酸、α，β−ジメチル吉草酸、２−メチルブタン酸、２−エチルヘキサン酸、イソステアリン酸等。
（Ｃ２−２）炭素数４〜４０の不飽和分岐脂肪族モノカルボン酸
３−メチル−５−ヘキセン−１−オン酸等。
【００１８】
（Ｃ３）炭素数７〜４０の芳香族モノカルボン酸
フェニル酢酸、安息香酸、γ−フェニル酪酸、ｏ−トルイル酸、３−フェニルプロパン酸、ｐ−メトキシ安息香酸、ナフトエ酸、ケイ皮酸、サリチル酸、ｐ−オキシ安息香酸、マンデル酸等。
【００１９】
（Ｃ４）その他のモノカルボン酸
炭素数２〜３２の脂肪族オキシカルボン酸（グリコール酸、乳酸、オキシ酪酸、オキシカプロン酸、リシノール酸、オキシステアリン酸、グルコン酸等）、炭素数７〜３２の環状モノカルボン酸（シクロヘキサンカルボン酸等）、炭素数７〜４０の複素環モノカルボン酸（ピロリドンカルボン酸等）、その他の置換モノカルボン酸（２−ブロモプロパン酸、ｐ−ニトロ安息香酸、γ−クロロ−α−メチル酪酸、ｐ−ブロモ安息香酸）等。
【００２０】
これらのうち好ましいのは脂肪族モノカルボン酸であり、さらに好ましいのは炭素数１０〜２２の脂肪族モノカルボン酸であり、より好ましいのはラウリン酸、パルミチン酸、ステアリン酸、ベヘニン酸、イソステアリン酸、オレイン酸、リノール酸およびリノレン酸であり、最も好ましいのは、ステアリン酸、イソステアリン酸およびオレイン酸である。
なお（Ｃ）は、単独で用いても２種以上を併用しても良い。
【００２１】
ジオ−ル成分（Ａ）、ジカルボン酸（Ｂ）およびモノカルボン酸（Ｃ）を反応させて得られるエステル化合物（I）を得るための方法は、公知の方法が適用できる。
例えば、
（１）触媒の存在下、ジオール（Ａ）とジカルボン酸（Ｂ）、または（Ｂ）の代わりに（Ｂ）の低級アルコールエステルを用いて、直接エステル化反応またはエステル交換反応を行い、引き続いてさらにモノカルボン酸（Ｃ）でこのエステル化反応物の水酸基末端を、エステル化する方法や、
（２）（Ａ）と（Ｂ）［または（Ｂ）の低級アルコールエステル］、および（Ｃ）を同時に反応させてエステル化する方法等で製造することができる。
【００２２】
本発明における（I）において（Ａ）と（Ｂ）との反応モル比は特に限定されないが、
（Ａ）／（Ｂ）は、通常５．０〜１．０であり、好ましくは、３．０〜１．２である。
また、（Ｂ）と（Ｃ）との反応モル比も特に限定されないが、（Ｂ）／（Ｃ）は、通常５．０〜０．４であり、好ましくは２．５〜０．５である。
（Ａ）と（Ｂ）の反応モル比が上記の範囲であると、（Ａ）と（Ｂ）から得られるエステル化反応物に水酸基末端が存在することになり、さらに、（Ｂ）と（Ｃ）の反応モル比がこの範囲であると、前記（Ａ）と（Ｂ）から得られるエステル化反応物の水酸基末端に（Ｃ）がエステル化されることになるため、平滑性と耐磨耗性に優れたポリエステルである本発明のエステル化合物（Ｉ）を得ることができる。
【００２３】
本発明のエステル化合物（I）は、使用するジオール成分（Ａ）の分子量、および、（
Ａ）と（Ｂ）との反応モル比によって、種々の粘度を有するものができる。通常、（I）
の２５℃における粘度は、１０００ｃＰｓ以上、好ましくは１５００〜１０万ｃＰｓである。（Ｉ）の粘度がこの範囲内にあると、平滑性および耐磨耗性に優れる。
【００２４】
また、エステル化合物（I）は、使用するジオール成分（Ａ）の分子量、および、（Ａ
）と（Ｂ）との反応モル比によるが、通常、分子量は、２０００〜５００，０００である。
分子量が２０００未満では、耐磨耗性が不十分であり、５００，０００を超えると、ウェビングの平滑性が悪くなる。
【００２５】
本発明におけるエステル化合物(Ｉ)の構造は、一般的な好ましい代表組成として、下
記一般式（１）で表すことができる。
Ｒ1−（Ｑ−Ｒ2）n−Ｑ−Ｘ                     （１）
[式中、Ｑはジオール成分の残基、Ｒ1はモノカルボン酸の残基、Ｒ2はジカルボン酸の残基、Ｘは水素原子またはモノカルボン酸残基（Ｒ1）を表す。ｎは１〜１００の整数を表す。]
【００２６】
Ｑは、ジオール成分の残基を表し、具体的には、下記一般式（２）で示されるようなジオールの２価の残基である。
−Ｏ−［（ＣＨ2ＣＨ2ＣＨ2ＣＨ2Ｏ）a−（ＡＯ）b］−    （２）
[式中、ａおよびｂは１〜１０００の整数である。ＡＯはオキシアルキレン基であり、オキシテトラメチレン基とＡＯは、ランダム共重合である。またＡＯは異なる化学構造のものが２種以上含まれていてもよい。]
【００２７】
Ｒ1およびＸは、具体的には、下記一般式（３）で示されるモノカルボン酸の残基であり、Ｒ2は、具体的には、下記一般式（４）で示されるジカルボン酸残基である。
Ｚ−ＣＯＯ−                                  （３）
−ＯＯＣ−Ｚ1−ＣＯＯ−                            （４）
[式中、Ｚは１価の炭化水素基、Ｚ1は２価の炭化水素基を示す]
【００２８】
エステル化合物（Ｉ）の具体的な例としては、以下のような化合物があげられる。
（１）ジオール成分（Ａ）としてＴＨＦ／ＥＯランダム共重合体（ＴＨＦ／ＥＯのモル比＝２．５〜０．４、分子量＝８００〜１０，０００）、ジカルボン酸（Ｂ）として直鎖脂肪族ジカルボン酸、モノカルボン酸（Ｃ）として脂肪族モノカルボン酸を使用して合成されたポリエステル化合物
（例えば、ＴＨＦ／ＥＯモル比＝１．０で分子量２，０００のランダム共重合体ジオールをアジピン酸と反応させた後、さらにラウリン酸を反応させて得られるポリエステル等）
【００２９】
（２）ジオール成分（Ａ）としてＴＨＦ／ＰＯランダム共重合体（ＴＨＦ／ＰＯのモル比＝３．５〜０．３、分子量＝６００〜２０，０００）、ジカルボン酸（Ｂ）として分岐脂肪族ジカルボン酸、モノカルボン酸（Ｃ）として脂肪族モノカルボン酸を使用して合成されたポリエステル化合物
（例えば、ＴＨＦ／ＰＯモル比＝２．０で分子量５０００のランダム共重合体ジオールと３，３−ジメチルペンタン二酸、イソステアリン酸を同時に反応させて得られるポリエステル等）
【００３０】
（３）ジオール成分（Ａ）としてＴＨＦ／ＥＯ／ＰＯランダム共重合体[ＴＨＦ／（ＥＯ＋ＰＯ）のモル比＝３．０〜０．４、分子量＝６００〜５０，０００]、ジカルボン酸（Ｂ）として直鎖脂肪族ジカルボン酸、モノカルボン酸（Ｃ）として脂肪族モノカルボン酸を使用して合成されたポリエステル化合物
[例えば、ＴＨＦ／（ＥＯ＋ＰＯ）モル比＝１．５で分子量１０，０００のランダム共重合体ジオールをマレイン酸と反応させた後、イソステアリン酸をさらに反応させて得られるポリエステル等]。
【００３１】
次に、分子内に硫黄原子を含むアニオン性界面活性剤（II)について説明する。
このアニオン性界面活性剤（II)については、例えば、スルホン酸もしくはその塩（IIａ）、硫酸エステルもしくはその塩（IIｂ）等があげられる。
（II）が（IIａ）、（IIｂ）の場合、未中和の酸であっても中和塩であっても、
どちらでもよいが、中和塩であることが好ましい。
【００３２】
スルホン酸もしくはその塩（ＩＩａ）としては、例えば、炭素数８〜２４のα−オレフィンのスルホン酸化物もしくはその塩（ＩＩａ１）、炭素数８〜２４の高級アルコールのスルホコハク酸（モノ、ジ）エステルもしくはその塩（ＩＩａ２）、炭素数８〜１４のアルキル基を有するアルキルベンゼンスルホン酸もしくはその塩（ＩＩａ３）、石油スルホネートもしくはその塩（ＩＩａ４）等があげられる。なお、疎水基は、天然物由来のものでも合成されたものでもどちらでもよい。
これらのうち好ましいものは、α−オレフィンのスルホン酸化物もしくはその塩（ＩＩａ１）または高級アルコールのスルホコハク酸（モノ、ジ）エステルもしくはその塩（ＩＩａ２）であり、高級アルコールのスルホコハク酸（モノ、ジ）エステルもしくはその塩（ＩＩａ２）がより好ましい。
好ましいものの具体例としては、１−オクテン、１−デセン、１−ドデセン等のスルホン酸化物のナトリウム塩、ジオクチルスルホコハク酸ナトリウム塩、ジトリデシルスルホコハク酸ナトリウム塩、スルホコハク酸ラウリルジナトリウム塩、オクチルベンゼンスルホン酸ナトリウム塩、ドデシルベンゼンスルホン酸ナトリウム塩などがあげられる。
【００３３】
硫酸エステルもしくはその塩（ＩＩｂ）としては、例えば、高級アルコール硫酸エステルもしくはその塩［炭素数８〜１８の脂肪族アルコールの硫酸エステルもしくはその塩］、高級アルキルエーテル硫酸エステルもしくはその塩［炭素数８〜１８の脂肪族アルコールのＥＯ１〜１０モル付加物の硫酸エステルもしくはその塩］、硫酸化油（天然の不飽和油脂または不飽和のロウをそのまま硫酸化して中和した塩等）、硫酸化脂肪酸エステル（不飽和脂肪酸の低級アルコールエステルを硫酸化して中和した塩等）及び硫酸化オレフィン（炭素数１２〜１８のオレフィンを硫酸化して中和した塩等）等があげられる。
好ましいものの具体例としては、ロート油、硫酸化牛脂、硫酸化落花生油、硫酸化オレイン酸ナトリウム塩、硫酸化リシノレイン酸カリウム塩などがあげられる。
【００３４】
（ＩＩａ）、（ＩＩｂ）が中和塩の形をとる場合は、その中和塩は、通常、金属塩（例えば、ナトリウム塩、カリウム塩、マグネシウム塩、カルシウム塩等）または非金属有機塩[アンモニウム塩、アルキルアミン塩（例えばモノエチルアミン、ジメチルアミン、ラウリルメチルアミン、トリブチルアミン等の塩）、アルカノールアミン塩（例えばモノエタノールアミン、ジエタノールアミン、トリエタノールアミン、モノイソプロパノールアミン、ジイソプロパノールアミン、トリイソプロパノールアミン等）等]である。
これらのうち好ましいものは、金属塩であり、さらに好ましいのは、アルカリ金属塩であり、ナトリウム塩、カリウム塩であることが最も好ましい。
【００３５】
分子内に硫黄原子を含むアニオン性界面活性剤（ＩＩ）のうち、好ましいのは、スルホン酸またはその塩（ＩＩａ）である。なお、（ＩＩ）は、２種以上を併用して使用してもよい。
【００３６】
本発明の耐磨耗性向上処理剤を構成するエステル化合物（Ｉ）とアニオン性界面活性剤（ＩＩ）の比率は、特に限定されないが、好ましくは、重量比で（Ｉ）：（ＩＩ）＝６０〜９９．８／４０〜０．２であり、さらに好ましくは、（Ｉ）：（ＩＩ）＝7０〜９９／３０〜１、最も好ましくは（Ｉ）：（ＩＩ）＝８０〜９８／２０〜２である。
【００３７】
本発明の処理方法は、（Ｉ）と（ＩＩ）を同時に処理することに特徴があり、実際に処理する装置、処理の条件は限定されないが、例えば、染色後のウェビングを、（Ｉ）および（ＩＩ）を同時に含む処理浴でパディング法によって処理するといった方法がある。
処理浴の処理剤濃度は、処理剤全体の有効濃度として、０．０１〜１０重量％であることが好ましく、０．１〜９重量％であることがより好ましく、０．５〜８重量％であることが最も好ましい。また、本発明の処理剤の処理後に、ウェビングを４０〜２２０℃で乾燥させる工程を通過させることが好ましく、５０〜２１０℃で乾燥させることがより好ましい。
【００３８】
（Ｉ）と（ＩＩ）は、エマルションとして水に乳化あるいは分散させて処理することが好ましい。乳化あるいは分散の方法は限定されず、公知の方法が適用できる。例えば、必要量の水を攪拌しながら、（Ｉ）と（ＩＩ）を同時に投入し乳化するといった方法が使用できる。乳化温度は、通常５〜６０℃である。
【００３９】
本発明の処理剤による処理方法において、性能を妨げない範囲内で、（Ｉ）と（ＩＩ）以外の公知の成分（ＩＩＩ）を使用しても良い。（ＩＩＩ）を使用する場合には、同浴で同時に処理しても良いが、物理的に浴を分け、（Ｉ）と（ＩＩ）を処理後にあらためて（ＩＩＩ）を再処理してもよい。
【００４０】
その他の成分（ＩＩＩ）としては、以下のような成分があげられる。
平滑剤｛（ア）〜（コ）｝、乳化剤｛（キ）〜（シ）｝、制電剤｛（サ）、（シ）｝、酸化防止剤｛（ス）、（セ）｝、紫外線吸収剤｛（ソ）、（タ）｝、ＰＨ調整剤｛（コ）〜（シ）、（チ）、（ツ）｝等。なお、これらは２種以上を併用して使用しても良い。また、これら（ＩＩＩ）の含有量は、油剤の全重量に基づいて、通常０又は０．００１〜３９．８重量％、好ましくは０又は０．０１〜３０重量％、さらに好ましくは０又は０．１〜２５重量％である。
（ア）〜（ツ）の具体的な例を以下に示す。
【００４１】
（ア）２５℃における動粘度が５〜１００，０００ｃＳｔであるオルガノポリシロキサン又はこれらが他の置換基（アミノ基、ハロゲン基、カルボキシル基、フェニル基、カルビノール基、エポキシ基、ポリエーテル基、メタクリル基、メルカプト基、フェノール基等；これらの置換基は２つ以上の異なる基を含有していても良い）で変性された変性オルガノポリシロキサン[例えば２５℃における動粘度が５〜１００，０００ｃＳｔであるアミノ変性オルガノポリシロキサン、フェニル変性オルガノシロキサン、メチルポリオキシエチレンプロピル（分子量８００〜３０００）変性オルガノポリシロキサン]。
【００４２】
（イ）鉱物油（例えば、２５℃における動粘度が０．５〜５００ｃＳｔである精製スピンドル油及び流動パラフィン等）。
（ウ）動植物油（例えば、牛脂、マッコウ鯨油、ヤシ油及びヒマシ油等）。
（エ）炭素数８〜３２の脂肪酸と炭素数４〜３２のアルコールからなる合成脂肪酸エステル（例えば、イソステアリルラウレート、オレイルオレエート及びジオレイルアジペート等）。
（オ）ワックス（例えば、カルナバワックス、みつろう、融点３０℃〜１００℃のパラフィンワックス及び分子量１，０００〜１０，０００のポリエチレンワックス等）。
（カ）パーフルオロアルキルおよびその誘導体（例えばパーフルオロオクタスルホン酸ナトリウム塩、パーフルオロオクタノールのＥＯ１５モル付加物等）。
【００４３】
（キ）炭素数４〜３２の高級アルコールのＡＯ１〜１０モル付加物と炭素数８〜３２の脂肪酸とからなるアルキルエーテルエステル（例えば、ラウリルアルコールのＥＯ３モル付加物ラウレート、イソステアリルアルコールのＥＯ５モル付加物アジペート等）。
（ク）炭素数１〜３２の高級アルコールの炭素数２〜４のＡＯ付加物（例えば、付加モル数１〜１００）[例えば、ブタノールのＥＯ／ＰＯランダム付加物（分子量５００〜１０，０００）、オクチルアルコールのＥＯおよび／またはＰＯ付加物（分子量３００〜１０，０００）、ステアリルアルコールのＥＯおよび／またはＰＯ付加物（分子量５００〜１０，０００）等]。
（ケ）炭素数２〜６の多価アルコールと炭素数８〜３２の脂肪酸とからなるエステルの炭素数２〜４のＡＯ付加物（例えば、付加モル数１〜２００）（硬化ヒマシ油のＥＯ２５モル付加物、ソルビタントリオレエートのＥＯ２０モル付加物等）。
（コ）炭素数６〜３２のアルキルアミン及びこれらの炭素数２〜４のＡＯ付加物（付加モル数１〜４０）（例えば、トリエチルアミン、ラウリルアミンのＥＯ１モル付加物、ステアリルアミンのＥＯ７モル付加物等）。
【００４４】
（サ）炭素数８〜３２の脂肪酸石鹸（対イオンは、例えばナトリウム、カリウム、アンモニア等）（例えば、オレイン酸カリウム石鹸、ヒマシ油ナトリウム石鹸等）。
（シ）炭素数８〜３２のイミダゾリン系添加剤化合物（例えば、ラウリルイミダゾリン、オレイルイミダゾリン等）。
（ス）ヒンダードフェノール系酸化防止剤｛例えばトリエチレングリコール−ビス[３−（３−ｔ−ブチル−５−メチル−４−ヒドロキシフェニル）プロピオネート]等  ｝
（セ）アミン系酸化防止剤[２，４−ビス−（ｎ−オクチルチオ）−６−（４−ヒドロキシ−３，５−ジ−ｔ−ブチルアニリノ）−１，３，５−トリアジン等]。
【００４５】
（ソ）ベンゾトリアゾール系紫外線吸収剤[２−（３，５−ジ−ｔ−アミル−２−ヒドロキシフェニル）ベンゾトリアゾール等]。
（タ）ヒンダードアミン系紫外線吸収剤[ビス（２，２，６，６−テトラメチル−４−ピペリジル）セバケート等]。
【００４６】
（チ）低級脂肪酸及びその誘導体（酢酸、乳酸等）。
（ツ）アンモニア；アルカリ金属の水酸化物（水酸化ナトリウム、水酸化カリウム等）。
これらのうち、好ましいものは（ア）、（エ）、（キ）〜（コ）である。
【００４７】
本発明の処理方法で処理されたシートベルトウェビングにおける、処理剤の付着量は特に限定されないが、ウェビング重量に対して０．０１〜８重量％であることが好ましく、０．０５〜７重量％であることがさらに好ましく、０．０８〜６重量％であることが最も好ましい。
【実施例】
【００４８】
以下、実施例及び比較例により本発明をさらに説明するが、本発明はこれらに限定されるものではない。以下、特に定めない限り、％は重量％、部は重量部を示す。
【００４９】
＜ジオール成分（Ａ−１）の合成＞
撹拌羽根、温度計を備えた１リットルオートクレーブに、１，４−ブタンジオール４５部、ＴＨＦ３６９部を仕込み、触媒として三フッ化ホウ素テトラヒドロフラン錯体５部を加え窒素置換後密閉する。冷却しながら４０℃で２時間かけてＥＯ８２．５部を滴下し（ＴＨＦとＥＯのモル比＝７５：２５）、４０℃で２時間重合させＴＨＦとＥＯのランダム共重合体であるジオール成分（Ａ−１）４９６部を得た。
（Ａ−１）の分子量は１，０００であった。
【００５０】
＜エステル化合物（Ｉ−１）の合成＞
撹拌羽根、温度計、窒素導入管を備えた１リットルの四つ口コルベンに、ジオール成分（Ａ−１）３００部、ジカルボン酸としてアジピン酸（Ｂ１−１ａ）３０．７部、モノカルボン酸としてオレイン酸（Ｃ１−２ａ）１６８．０部を仕込み[モル比（Ａ−１）：（Ｂ１−１ａ）：（Ｃ１−２ａ）＝１：０．７：２]、触媒としてパラトルエンスルホン酸１．５部を加え窒素気流下、１５０℃で１２時間反応させ、本発明のエステル化合物（Ｉ−１）を得た。（Ｉ−１）の分子量は、３，５００であった。
【００５１】
＜ジオール成分（Ａ−２）の合成＞
（Ａ−１）の合成と同様にして、１，４−ブタンジオール２２．５部、ＴＨＦ２８８部を仕込み、三フッ化ホウ素テトラヒドロフラン錯体５部を加え、４０℃で３時間かけてＥＯ１８７部を滴下し（ＴＨＦとＥＯのモル比＝５０：５０）、４０℃で３時間重合させＴＨＦとＥＯのランダム共重合体であるジオール成分（Ａ−２）４９７部を得た。（Ａ−２）の分子量は２，０００であった。
【００５２】
＜エステル化合物（Ｉ−２）の合成＞
（Ｉ−１）の合成と同様にして、ジオール成分（Ａ−２）４００重量部、アジピン酸（Ｂ１−１ａ）１４．６重量部、オレイン酸（Ｃ１−２ａ）１１２．０重量部を仕込み[モル比（Ａ−２）：（Ｂ１−１ａ）：（Ｃ１−２ａ）＝１：０．５：２]、触媒としてパラトルエンスルホン酸１．６重量部を加え窒素気流下、１５０℃で１０時間反応させ、本発明のエステル化合物（Ｉ−２）を得た。（Ｉ−２）の分子量は、５，０００であった。
【００５３】
＜ジオール成分（Ａ−３）の合成＞
（Ａ−１）の合成と同様にして、１，４−ブタンジオール１５部、ＴＨＦ１５９部を仕込み、三フッ化ホウ素テトラヒドロフラン錯体４．９部を加え、４０℃で４時間かけてＥＯ３１３．５部を滴下し（ＴＨＦとＥＯのモル比＝２５：７５）、４０℃で２時間重合させＴＨＦとＥＯのランダム共重合体であるジオール成分（Ａ−３）４８７部を得た。（Ａ−３）の分子量は３，０００であった。
＜エステル化合物（Ｉ−３）の合成＞
（Ｉ−１）の合成と同様にして、ジオール成分（Ａ−３）４００部、セバシン酸（Ｂ１−１ｂ）１３．５部、オレイン酸（Ｃ１−２ａ）３７．４部を仕込み[モル比（Ａ−３）：（Ｂ１−１ｂ）：（Ｃ１−２ａ）＝１：０．５：１]、触媒としてパラトルエンスルホン酸１．４部を加え窒素気流下、１５０℃で１４時間反応させ、本発明のエステル化合物（Ｉ−３）を得た。（Ｉ−３）の分子量は、７，０００であった。
【００５４】
実施例１〜３と比較例１〜５の配合
以上のようにして合成した本発明のエステル化合物（Ｉ−１）〜（Ｉ−３）を使って、表１に示すように、本発明の処理剤（実施例１〜３）、および、比較の処理剤（比較例１〜５）を作成した。
【００５５】
【表１】
2008254727.tif 000002
【００５６】
なお、表１に記載の本発明のアニオン界面活性剤（ＩＩ）およびその他の成分は、それぞれ以下のものを用いた。
＜本発明のアニオン界面活性剤（ＩＩ）＞
（ＩＩａ１−１）１−デセンスルホン酸ナトリウム塩
（ＩＩａ２−１）ジトリデシルスルホコハク酸ナトリウム塩
（ＩＩｂ−１）ロート油
＜その他の成分＞
（ＩＩＩ−１）ポリジメチルシロキサン３５０ｃｓｔ（信越化学株式会社製「ＫＦ−９６−３５０」）
（ＩＩＩ−２）オレイルオレート
（ＩＩＩ−３）オレイン酸カリウム石鹸
（ＩＩＩ−４）ステアリルアルコールＥＯ５モル付加物
（ＩＩＩ−５）イソステアリルアルコールＥＯ５モル付加物のリン酸エステルカリウム塩
（ＩＩＩ−６）熱反応型水溶性ウレタン樹脂（第一工業製薬製「エラストロン」）
（ＩＩＩ−７）ウレタン樹脂用硬化触媒（第一工業製薬製「エラストロンキャタリスト」）
【００５７】
各々の実施例および比較例の配合液を用いて、以下の方法でシートベルトウェビングに処理を行った。
＜シートベルトウェビングの処理方法＞
各実施例および比較例の処理剤を攪拌下の水に徐々に投入して希釈して有効濃度２％エマルションとし、ポリエステル繊維製のシートベルトウェビング（黒染色済）に、パディング法にて処理剤を浸漬処理（絞り率５０％）した。浸漬後、１６０℃で３分間乾燥させ、各処理剤が１％付着した処理ウェビングを得た。
【００５８】
本発明の処理剤および比較の処理剤について、平滑性、耐磨耗性（磨耗後の平滑性、平滑性保持率）、５％エマルション透過率（％）をそれぞれ以下の方法で測定した。これらの結果を表２に示す。
なお、エマルション透過率（％）だけは、２％ではなく、５％に希釈したエマルションを用いた。
【００５９】
＜平滑性の評価方法＞
処理済みのシートベルトウェビング（長さ１ｍ）の一端に、７００ｇの荷重をセットし、その中間部分に車両用スルーを通し、スルーと角度２０°で接触させ、荷重をセットした端と反対側の端にロードセル（１０ｋｇｆ）をセットする。ロードセルを２００ｍｍ／分の速度で移動させ、荷重を引き上げる際の張力（Ｆ１）および荷重を元に戻す際の張力（Ｆ２）を測定し、平滑性（％）を下記数式（１）から算出する。
値が大きいほど、平滑性に優れる。
【００６０】
【数１】
2008254727.tif 000003
【００６１】
＜耐磨耗性の評価方法＞
シートベルトウェビング（長さ１ｍ）を、サンドペーパー（Ｎｏ．２５０）を摩擦体として６００ｇの荷重をかけて往復６００回移動させ、ウェビング表面を磨耗させる。磨耗後に上記と同様の方法で、平滑性を測定し、磨耗後の平滑性（％）を求める。
さらに、磨耗前の平滑性に対する磨耗後の平滑性の比率を、平滑性保持率（％）として求めた。平滑性保持率が高いほど、耐磨耗性に優れる。
【００６２】
＜５％エマルション透過率（％）＞
実施例および比較例の処理剤を水で希釈して有効濃度５％のエマルションとし、透過率を分光光度計で測定した。なお、比較例１〜４の処理剤を５％に希釈すると安定なエマルションが得られないため、測定できなかった。
測定条件
セル長５ｍｍ
測定波長７５０ｎｍ
【００６３】
表１の評価結果から明らかなように、本発明の処理剤を用いて処理したシートベルトウェビングは、５％エマルション透過率が高くエマルション粒子が細かいため均一付着性が良く、平滑性、耐磨耗性に優れている。
【産業上の利用可能性】
【００６４】
本発明の処理剤、および、該処理剤を用いた処理方法によるシートベルトウェビングは、平滑性、耐磨耗性が優れているため、経年においてもその巻き取り装置への格納性が劣化せず、良好な使用感を与えるシートベルト用耐磨耗性向上方法として有用である。